(57)【要約】  本発明は、シート状物、特にドレープ感に優れた適度な弾性と従来実現できなかった天然スエードのような柔らかな風合いを有する皮革様シート状物とその製造方法を提供する。  本発明のシート状物は、平均単繊維直径が０．３〜７μｍの極細繊維を含んでなる繊維質基材の内部に高分子弾性体を含有し、少なくとも片方の表面に立毛を有するシート状物であって、そのシート状物のＪＩＳ  Ｌ１９１３の方法で、初期荷重０．５ｋＰａをかけたときのシート状物の厚みＴ０に対し、荷重３０ｋＰａをかけたときのシート状物の厚みＴ１と、次いで初期荷重０．５ｋＰａに戻したときのシート状物の厚みＴ２について、下記式１によって得られる圧縮率Ｐが７％以上１４％以下であり、さらに下記式２によって得られる圧縮弾性率Ｐｅが３０％以上７０％以下のシート状物である。式１：圧縮率Ｐ（％）＝１００×（Ｔ０−Ｔ１）／Ｔ０式２：圧縮弾性率Ｐｅ（％）＝１００×（Ｔ２−Ｔ１）／（Ｔ０−Ｔ１）【選択図】  なし【特許請求の範囲】
【請求項１】
平均単繊維直径が０．３〜７μｍの極細繊維を含んでなる繊維質基材の内部に高分子弾性体を含有し、少なくとも片方の表面に立毛を有するシート状物であって、該シート状物のＪＩＳ  Ｌ１９１３の方法で、初期荷重０．５ｋＰａをかけたときのシート状物の厚みＴ０に対し、荷重３０ｋＰａをかけたときのシート状物の厚みＴ１と、次いで初期荷重０．５ｋＰａに戻したときのシート状物の厚みＴ２について、下記式１によって得られる圧縮率Ｐが７％以上１４％以下であり、さらに下記式２によって得られる圧縮弾性率Ｐｅが３０％以上７０％以下であることを特徴とするシート状物。
式１：圧縮率Ｐ（％）＝１００×（Ｔ０−Ｔ１）／Ｔ０
式２：圧縮弾性率Ｐｅ（％）＝１００×（Ｔ２−Ｔ１）／（Ｔ０−Ｔ１）
【請求項２】
シート状物が織編物を含むことを特徴とする請求項１記載のシート状物。
【請求項３】
次の１〜３の工程を含むことを特徴とするシート状物の製造方法。
１．極細繊維を含む繊維質基材に５℃以上９０℃以下の温度でポリビニルアルコールを付与する工程、
２．上記１の工程の後に得られた繊維質基材に高分子弾性体を付与してシート状物を製造する工程、
３．得られたシート状物の少なくとも片方の面を起毛処理する工程。
【請求項４】
９５℃以上の温度でポリビニルアルコールを溶解させた後に、５０℃以上７５℃以下の温度に調整したポリビニルアルコールを付与する工程を含む請求項３記載のシート状物の製造方法。
【請求項５】
前記ポリビニルアルコールの重合度が４００以上６００以下である、請求項３または４記載のシート状物の製造方法。
【請求項６】
前記工程３において、有機溶剤に溶解させた高分子弾性体を用いて高分子弾性体の付与を行う、請求項３〜５いずれか記載のシート状物の製造方法。
【請求項７】
次の１〜３の工程を含むことを特徴とするシート状物の製造方法。
１．極細繊維を含む繊維質基材を粘度１０〜５０ｍＰａ・ｓのポリビニルアルコール水溶液に投入してポリビニルアルコールを付与する工程、
２．上記１の工程の後に得られた繊維質基材に高分子弾性体を付与してシート状物を製造する工程、
３．得られたシート状物の少なくとも片方の面を起毛処理する工程。
【請求項８】
前記ポリビニルアルコールの重合度が４００以上６００以下である請求項７記載のシート状物の製造方法。
【請求項９】
前記工程２において、有機溶剤に溶解させた高分子弾性体を用いて高分子弾性体の付与を行う請求項７または８記載のシート状物の製造方法。
【請求項１０】
前記工程１の極細繊維を含む繊維質基材は、海島型繊維を含む繊維質基材シートの海成分を除去し、極細繊維を発現させて製造することを特徴とする請求項３または７記載のシート状物の製造方法。
【発明の詳細な説明】
【技術分野】
【０００１】
本発明は、シート状物とその製造方法に関するものであり、特にドレープ感に優れた適度な弾性と従来実現できなかった柔らかな風合いを有する皮革様シート状物、およびその製造方法に関するものである。
【背景技術】
【０００２】
主として繊維質基材とポリウレタン等の高分子弾性体からなる皮革様シート状物は、天然皮革にない優れた特徴を有しており、種々の用途に広く利用されている。とりわけ、ポリエステル系繊維質基材を用いた皮革様シート状物は、耐光性に優れているため、衣料や椅子張りおよび自動車内装材用途等にその使用が年々広がってきた。【０００３】
このような皮革様のシート状物には、ドレープ感に優れる適度な弾性はもちろんのこと、天然のスエードのような柔らかな風合いを有することが求められており、これまでに様々な検討がなされている。【０００４】
皮革様のシート状物の弾性を発現させる手段として、シート状物にシリコーン系樹脂を含浸する方法が提案されている（特許文献１参照。）。しかしながら、この提案では、シリコーン樹脂の弾性が高すぎるため、シート状物の風合いが硬くなってしまうという課題があった。【０００５】
また、ポリエステル系繊維と高分子弾性体を含むシート状物をアルカリ減量処理することにより、シート状物を柔軟化する方法が提案されている（特許文献２参照。）。しかしながら、この提案のように、高分子弾性体を含むシート状物をアルカリ減量処理する方法では、高分子弾性体が劣化しシート状物の耐摩耗性が悪化してしまうという課題があった。【０００６】
すなわち、シート状物の製造に際してドレープ感に優れた適度な弾性と、天然スエードのような柔らかな風合いを両立させた皮革様シート状物は得られていないのが現状である。
【先行技術文献】
【特許文献】
【０００７】
【特許文献１】日本特開２００９−２３５６４４公報
【特許文献２】日本特開平１-２２９８８２号公報
【発明の概要】
【発明が解決しようとする課題】
【０００８】
そこで本発明の目的は、シート状物、特にドレープ感に優れた適度な弾性と従来実現できなかった天然スエードのような柔らかな風合いを有する皮革様のシート状物およびその製造方法を提供することにある。
【課題を解決するための手段】
【０００９】
本発明のシート状物は、平均単繊維直径が０．３〜７μｍの極細繊維を含んでなる繊維質基材の内部に高分子弾性体を含有し、少なくとも片方の表面に立毛を有するシート状物であり、そのシート状物のＪＩＳ  Ｌ１９１３の方法で、初期荷重０．５ｋＰａをかけたときのシート状物の厚みＴ０に対し、荷重３０ｋＰａをかけたときのシート状物の厚みＴ１、さらに初期荷重０．５ｋＰａに戻したときのシート状物の厚みＴ２について下記式１によって得られる圧縮率Ｐが７％以上１４％以下であり、さらに下記式２によって得られる圧縮弾性率Ｐｅが３０％以上７０％以下であることを特徴とするシート状物である。
式１：圧縮率Ｐ（％）＝１００×（Ｔ０−Ｔ１）／Ｔ０
式２：圧縮弾性率Ｐｅ（％）＝１００×（Ｔ２−Ｔ１）／（Ｔ０−Ｔ１）。【００１０】
本発明のシート状物の好ましい態様によれば、前記のシート状物は織編物を含むことである。【００１１】
また、本発明のシート状物の製造方法は、次の１〜３の工程を含むことを特徴とするシート状物の製造方法である。
１．極細繊維を含む繊維質基材に５℃以上９０℃以下の温度でポリビニルアルコールを付与する工程、
２．上記１の工程の後に得られた繊維質基材に高分子弾性体を付与してシート状物を製造する工程、
３．得られたシート状物の少なくとも片方の面を起毛処理する工程。【００１２】
本発明のシート状物の製造方法の好ましい態様によれば、９５℃以上の温度でポリビニルアルコールを溶解させた後に、５０℃以上７５℃以下の温度に調整したポリビニルアルコールを付与する工程を含むことである。【００１３】
本発明のシート状物の製造方法の好ましい態様によれば、前記のポリビニルアルコールの重合度は４００以上６００以下である。【００１４】
本発明のシート状物の製造方法の好ましい態様によれば、前記の工程３において、有機溶剤に溶解させた高分子弾性体を用いて高分子弾性体の付与を行うことである。【００１５】
本発明のシート状物の製造方法は、次の１〜３の工程を含むことを特徴とするシート状物の製造方法である。
１．極細繊維を含む繊維質基材を粘度１０〜５０ｍＰａ・ｓのポリビニルアルコール水溶液に投入してポリビニルアルコールを付与する工程、
２．上記１の工程の後に得られた繊維質基材に高分子弾性体を付与してシート状物を製造する工程、
３．得られたシート状物の少なくとも片方の面を起毛処理する工程。【００１６】
本発明のシート状物の製造方法の好ましい態様によれば、前記のポリビニルアルコールの重合度は４００以上６００以下である。【００１７】
本発明のシート状物の製造方法の好ましい態様によれば、前記の工程２において、有機溶剤に溶解させた高分子弾性体を用いて高分子弾性体の付与を行うことである。【００１８】
本発明のシート状物の製造方法の好ましい態様によれば、前記の工程１の極細繊維を含む繊維質基材は、海島型繊維を含む繊維質基材シートの海成分を除去し、極細繊維を発現させて製造すること。
【発明の効果】
【００１９】
本発明によれば、シート状物、特にドレープ感に優れる適度な弾性と従来実現できなかった天然スエードのような柔らかな風合いを両立させた皮革様のシート状物を得ることができる。
【発明を実施するための形態】
【００２０】
本発明のシート状物は、平均単繊維直径が０．３〜７μｍの極細繊維を含んでなる繊維質基材の内部に高分子弾性体を含有し、少なくとも片方の表面に立毛を有するシート状物である。
【００２１】
本発明で用いられる繊維質基材を構成する繊維としては、ポリエチレンテレフタレート、ポリブチレンテレフタレート、ポリトリメチレンテレフタレートおよびポリ乳酸などのポリエステル、６−ナイロンや６６−ナイロンなどのポリアミド、ポリアクリル、ポリエチレンやポリプロピレンなどのポリオレフィンおよび熱可塑性セルロースなどの溶融紡糸可能な熱可塑性樹脂からなる繊維を用いることができる。中でも、強度、寸法安定性および耐光性の観点から、ポリエステル系繊維が好ましく用いられる。また、繊維質基材は、異なる他の素材の繊維が混合されて構成されることもできる。
【００２２】
本発明で用いられる繊維の横断面形状としては、丸断面でよいが、楕円、扁平、三角などの多角形、扇形および十字型などの異形断面の繊維を採用することができる。
【００２３】
本発明で用いられる極細繊維を含んでなる繊維質基材を構成する繊維の平均単繊維直径は、０．３〜７μｍである。平均単繊維直径を７μｍ以下、より好ましくは６μｍ以下、更に好ましくは５μｍ以下とすることにより、優れた柔軟性や立毛品位のシート状物を得ることができる。一方、平均単繊維直径を０．３μｍ以上、より好ましくは０．７μｍ以上、更に好ましくは１μｍ以上とすることにより、染色後の発色性やサンドペーパーなどによる研削など立毛処理時の束状繊維の分散性に優れ、柔らかな風合いにも優れたシート状物を得ることができる。
【００２４】
また、繊維の平均単繊維直径が７μｍより大きくなると優れた表面タッチが得られず、シート状物の風合いが硬化する。また、繊維の平均単繊維直径が０．３μｍより小さくなると、繊維が弱く、立毛が少なくなり、良好な表面品位が得られない。
【００２５】
繊維質基材を構成する繊維の平均単繊維直径は、次のようにして求めることができる。すなわち、繊維の断面が円形または円形に近い楕円形の場合は、繊維質基材またはシート状物の表面の走査型電子顕微鏡（ＳＥＭ）写真を倍率２０００倍で撮影し、繊維をランダムに１００本選び、単繊維径を測定して平均単繊維直径を算出して平均単繊維直径とする。
【００２６】
本発明で用いられる極細繊維からなる繊維質基材の形態としては、織物、編物および不織布等を採用することができる。中でも、表面起毛処理した際のシート状物の表面品位が良好であることから不織布が好ましく用いられる。
【００２７】
不織布としては、短繊維不織布および長繊維不織布のいずれも用いられるが、風合いや品位の点では短繊維不織布が好ましく用いられる。
【００２８】
短繊維不織布における短繊維の繊維長は、２５〜９０ｍｍであることが好ましい。繊維長を２５ｍｍ以上とすることにより、絡合により耐摩耗性に優れたシート状物を得ることができる。また、繊維長を９０ｍｍ以下とすることにより、より風合いや品位に優れたシート状物を得ることができる。繊維長は、より好ましくは３５〜７５ｍｍである。
【００２９】
極細繊維からなる繊維質基材が不織布の場合、その不織布は極細繊維の束（極細繊維束）が絡合してなる構造を有するものであることが好ましい態様である。極細繊維が束の状態で絡合していることによって、シート状物の強度が向上する。このような態様の不織布は、極細繊維発現型繊維同士をあらかじめ絡合させて繊維質基材シートとした後に、極細繊維発現型繊維から極細繊維を発現させることによって得ることができる。
【００３０】
極細繊維あるいはその極細繊維束が不織布を構成する場合、その内部に強度を向上させる、および／または、加工時の寸法変化を抑える等の目的で、織物や編物を挿入させることができる。この場合、織物組織としては、平織、綾織および朱子織等が挙げられ、コスト面から平織が好ましく用いられる。また、編物組織としては、丸編、トリコットおよびラッセル等が挙げられる。このような織物や編物を構成する繊維の平均単繊維直径は、０．３〜１０μｍ程度であることが好ましい。
【００３１】
本発明で用いられる高分子弾性体としては、例えば、ポリウレタン樹脂、アクリル樹脂およびシリコーン樹脂等が挙げられ、それらの樹脂を併用して用いることもできる。中でも、本発明においては、人工皮革等の皮革様の耐久性の発現の観点から、ポリウレタン樹脂が特に好ましく用いられる。ポリウレタン樹脂の中でも、有機溶剤に溶解させた溶液型ポリウレタン樹脂（ＤＩＣ株式会社製“クリスボン”（登録商標）ＭＰ−８１２ＮＢ）がドレープ感に優れた弾性と柔らかな風合いを実現するために好ましく用いられる。また、水性型ポリウレタン樹脂（ＤＩＣ株式会社製“ハイドラン”（登録商標）ＷＬＩ−６０２）等を用いることができる。
【００３２】
本発明のシート状物は、シート状物に対する高分子弾性体の比率が、１０質量％以上８０質量％以下であることが好ましく、より好ましくは１５質量％以上５５質量％以下である。高分子弾性体の比率を１０質量％以上とすることにより、シート強度を得て、かつ繊維の脱落を防ぐことができる。また、高分子弾性体の比率を５０質量％以下とすることにより、風合いが硬くなることを防ぎ、良好な風合いを得ることができる。
【００３３】
ポリウレタン樹脂としては、ポリマージオールと有機ジイソシアネートと鎖伸長剤との反応により得られるポリウレタン樹脂が好ましく用いられる。
【００３４】
ポリマージオールとしては、例えば、ポリカーボネート系、ポリエステル系、ポリエーテル系、シリコーン系およびフッ素系のジオールを採用することができ、これらを組み合わせた共重合体を用いることもできる。
【００３５】
また、耐加水分解性の観点からは、ポリカーボネート系およびポリエーテル系のジオールが好ましく用いられる。また、耐光性と耐熱性の観点からは、ポリカーボネート系およびポリエステル系のジオールが好ましく用いられる。さらに、耐加水分解性と耐熱性と耐光性のバランスの観点からは、ポリカーボネート系とポリエステル系のジオールがより好ましく用いられ、特に好ましくはポリカーボネート系のジオールが好ましく用いられる。
【００３６】
ポリカーボネート系ジオールは、アルキレングリコールと炭酸エステルのエステル交換反応、あるいはホスゲンまたはクロル蟻酸エステルとアルキレングリコールとの反応などによって製造することができる。
【００３７】
アルキレングリコールとしては、例えば、エチレングリコール、プロピレングリコール、１，４−ブタンジオール、１，５−ペンタンジオール、１，６−ヘキサンジオール、１，９−ノナンジオールおよび１，１０−デカンジオールなどの直鎖アルキレングリコールや、ネオペンチルグリコール、３−メチル−１，５−ペンタンジオール、２，４−ジエチル−１，５−ペンタンジオールおよび２−メチル−１，８−オクタンジオールなどの分岐アルキレングリコール、１，４−シクロヘキサンジオールなどの脂環族ジオール、ビスフェノールＡなどの芳香族ジオール、グリセリン、トリメチロールプロパン、およびペンタエリスリトールなどが挙げられる。それぞれ単独のアルキレングリコールから得られるポリカーボネート系ジオールでも良く、２種類以上のアルキレングリコールから得られる共重合ポリカーボネート系ジオールのいずれも用いることができる。
【００３８】
ポリエステル系ジオールとしては、各種低分子量ポリオールと多塩基酸とを縮合させて得られるポリエステルジオールを挙げることができる。
【００３９】
低分子量ポリオールとしては、例えば、エチレングリコール、１，２−プロピレングリコール、１，３−プロピレングリコール、１，３−ブタンジオール、１，４−ブタンジオール、２，２−ジメチル−１，３−プロパンジオール、１，６−ヘキサンジオール、３−メチル−１，５−ペンタンジオール、１，８−オクタンジオール、ジエチレングリコール、トリエチレングリコール、ジプロピレングリコール、トリプロピレングリコール、シクロヘキサン−１，４−ジオール、およびシクロヘキサン−１，４−ジメタノールから選ばれる一種または二種以上を使用することができる。また、ビスフェノールＡに各種アルキレンオキサイドを付加させた付加物も使用可能である。
【００４０】
また、多塩基酸としては、例えば、コハク酸、マレイン酸、アジピン酸、グルタル酸、ピメリン酸、スベリン酸、アゼライン酸、セバシン酸、ドデカンジカルボン酸、フタル酸、イソフタル酸、テレフタル酸、およびヘキサヒドロイソフタル酸から選ばれた一種または二種以上を挙げることができる。
【００４１】
ポリエーテル系ジオールとしては、例えば、ポリエチレングリコール、ポリプロピレングリコール、ポリテトラメチレングリコール、およびそれらを組み合わせた共重合ジオールを挙げることができる。
【００４２】
ポリマージオールの数平均分子量は、５００〜４０００であることが好ましい。数平均分子量を５００以上、より好ましくは１５００以上とすることにより、風合いが硬くなることを防ぐことができる。また、数平均分子量を４０００以下、より好ましくは３０００以下とすることにより、ポリウレタンとしての強度を維持することができる。
【００４３】
有機ジイソシアネートとしては、例えば、ヘキサメチレンジイソシアネート、ジシクロヘキシルメタンジイソシアネート、イソフォロンジイソシアネート、キシリレンジイソシアネート等の脂肪族系ジイソシアネートや、ジフェニルメタンジイソシアネート、およびトリレンジイソシアネート等の芳香族系ジイソシアネートが挙げられ、またこれらを組み合わせて用いることもできる。中でも、耐光性の観点から、ヘキサメチレンジイソシアネート、ジシクロヘキシルメタンジイソシアネートおよびイソフォロンジイソシアネート等の脂肪族系ジイソシアネートが好ましく用いられる。
【００４４】
鎖伸長剤としては、エチレンジアミンおよびメチレンビスアニリン等のアミン系の鎖伸長剤、およびエチレングリコール等のジオール系の鎖伸長剤を用いることができる。また、ポリイソシアネートと水を反応させて得られるポリアミンを鎖伸長剤として用いることもできる。
【００４５】
ポリウレタンには、耐水性、耐摩耗性および耐加水分解性等を向上する目的で架橋剤を併用することができる。架橋剤は、ポリウレタン樹脂に対し、第３成分として添加する外部架橋剤でもよく、また、ポリウレタン分子構造内に予め架橋構造となる反応点を導入する内部架橋剤も用いることができる。ポリウレタン分子構造内により均一に架橋点を形成することができ、柔軟性の減少を軽減できる観点から、内部架橋剤を用いることが好ましい。
【００４６】
架橋剤としては、イソシアネート基、オキサゾリン基、カルボジイミド基、エポキシ基、メラミン樹脂、およびシラノール基などを有する化合物を用いることができる。ただし、架橋が過剰に進むとポリウレタンが硬化してシート状物の風合いも硬くなる傾向にあるため、反応性と柔軟性とのバランスの点ではシラノール基を有する化合物が好ましく用いられる。
【００４７】
また、本発明で用いられるポリウレタン樹脂は、分子構造内に親水性基を含有させることができる。分子構造内に親水性基を有することにより、水分散型ポリウレタン樹脂を使用する際には、その分散性と安定性を向上させることができる。
【００４８】
上記の親水性基としては、例えば、４級アミン塩等のカチオン系、スルホン酸塩やカルボン酸塩等のアニオン系、ポリエチレングリコール等のノニオン系、およびカチオン系とノニオン系の組み合わせ、およびアニオン系とノニオン系の組み合わせのいずれの親水性基も採用することができる。中でも、光による黄変や中和剤による弊害の懸念のないノニオン系の親水性基が特に好ましく用いられる。
【００４９】
すなわち、アニオン系の親水性基の場合は中和剤が必要となるが、例えば、中和剤がアンモニア、トリエチルアミン、トリエタノールアミン、トリイソプロパノールアミン、トリメチルアミンおよびジメチルエタノールアミン等の第３級アミンである場合は、製膜や乾燥時の熱によってアミンが発生して揮発し、このアミンが系外に放出される。そのため、大気放出や作業環境の悪化を抑制するために、揮発するアミンを回収する装置の導入が必須となる。また、アミンは加熱によって揮発せずに最終製品であるシート状物中に残留した場合、製品の焼却時等に環境へ排出されることも考えられる。これに対し、ノニオン系の親水性基の場合は、中和剤を使用しないためアミン回収装置を導入する必要はなく、アミンのシート状物中への残留の心配もない。
【００５０】
また、中和剤が水酸化ナトリウム、水酸化カリウムおよび水酸化カルシウム等のアルカリ金属、またはアルカリ土類金属の水酸化物等である場合、ポリウレタン部分が水に濡れるとアルカリ性を示すこととなるが、ノニオン系の親水性基の場合は中和剤を使用しないため、ポリウレタン樹脂の加水分解による劣化を心配する必要もない。
【００５１】
ポリウレタン樹脂には、各種の添加剤、例えば、カーボンブラックなどの顔料、リン系、ハロゲン系、シリコーン系および無機系などの難燃剤、フェノール系、イオウ系およびリン系などの酸化防止剤、ベンゾトリアゾール系、ベンゾフェノン系、サリシレート系、シアノアクリレート系およびオキザリックアシッドアニリド系などの紫外線吸収剤、ヒンダードアミン系やベンゾエート系などの光安定剤、ポリカルボジイミドなどの耐加水分解安定剤、可塑剤、帯電防止剤、界面活性剤、柔軟剤、撥水剤、凝固調整剤、染料、防腐剤、抗菌剤、消臭剤、セルロース粒子等の充填剤、およびシリカや酸化チタン等の無機粒子などを含有させることができる。
【００５２】
本発明のシート状物は、ＪＩＳ  Ｌ１９１３の方法で、初期荷重０．５ｋＰａをかけたときのシート状物の厚みＴ０に対し、荷重３０ｋＰａをかけたときのシート状物の厚みＴ１、次いで初期荷重０．５ｋＰａに戻したときのシート状物の厚みＴ２について下記式１によって得られる圧縮率Ｐが７％以上１４％以下であり、さらに下記式２によって得られる圧縮弾性率Ｐｅが３０％以上７０％以下であることが、ドレープ感に優れた適度な弾性と従来実現できなかった天然スエードのような柔らかな風合いを発現するために重要である。
式１：圧縮率Ｐ（％）＝１００×（Ｔ０−Ｔ１）／Ｔ０
式２：圧縮弾性率Ｐｅ（％）＝１００×（Ｔ２−Ｔ１）／（Ｔ０−Ｔ１）。
【００５３】
初期荷重０．５ｋＰａをかけたときのシート状物の厚みと、荷重３０ｋＰａをかけたときのシート状物の厚みＴ１の差（Ｔ０−Ｔ１）は、シート状物を指で押したときの動きを模倣しており、差が大きいほど指の沈み込みが大きく、風合いが柔らかに感じる。
【００５４】
荷重３０ｋＰａをかけたときのシート状物の厚みＴ１と、次いで初期荷重５０．５ｋＰａに戻したときのシート状物の厚みＴ２の差（Ｔ２−Ｔ１）は、シート状物を指で押した状態から離すときの動きを模倣しており、差が多きいほど厚みの戻りが大きく、指に弾性感を感じる。
【００５５】
本発明のシート状物は、圧縮率が７％よりも小さくなると、非常に硬いシート状物となり、柔らかな風合いのシート状物が得られない。また、圧縮率が１４％より大きくなると、弾性がなくドレープ感の弱いシート状物となるだけでなく、力学物性が弱く実用に適さない。
【００５６】
また、圧縮弾性率が３０％より小さくなると、シート状物を指で押したときの反発性が弱く、ドレープ感のないシート状物となってしまう。また、圧縮弾性率が７０％より大きくなると、シート状物を指で押したときに風合いが非常に硬く感じられる。
【００５７】
ドレープ感に優れた適度な弾性と天然スエードのような柔らかな風合いを発現するためには、上記のような適正な圧縮率と圧縮弾性率を併せ持つシート状物とすることが重要である。
【００５８】
風合いと弾性の面から、上記の圧縮率は好ましくは７．５％以上１４％以下であり、より好ましくは８％以上１３％以下であり、また、上記の圧縮弾性率は好ましくは３５％以上６５％以下であり、より好ましくは４０％以上６０％以下である。
【００５９】
本発明では、シート状物の少なくとも一面を起毛処理して表面に立毛を形成させる。立毛を形成する方法は、サンドペーパー等によるバフィング等の各種方法を用いることができる。
【００６０】
次に、本発明のシート状物の製造方法について述べる。本発明のシート状物の製造方法は、次の１〜３の工程を含む製造方法である。
１．極細繊維を含む繊維質基材に５℃以上９０℃以下の温度ポリビニルアルコールを付与する工程、
２．上記１の工程の後に得られた繊維質基材に高分子弾性体を付与してシート状物を製造する工程、および
３．得られたシート状物の少なくとも片方の面を起毛処理する工程。
【００６１】
本発明のシート状物の製造方法においては、極細繊維を含む繊維質基材に５０℃以上７５℃以下の温度でポリビニルアルコールを付与することが重要である。高分子弾性体により極細繊維は拘束され、自由度を失うため、高分子弾性体を付与する前にポリビニルアルコールを付与し、極細繊維の周りにポリビニルアルコールを配置し、極細繊維と高分子弾性体の直接接着を阻害することにより、シート状物内で極細繊維の自由度を確保することが好ましい態様である。
【００６２】
極細繊維を含む繊維質基材に付与されるポリビニルアルコール水溶液は、５℃以上９０℃以下の温度に調整しておくことが重要である。
【００６３】
ポリビニルアルコール水溶液の温度が５℃より低くなると、水溶液の粘度が非常に高くなり均一に付与することができなくなり、極細繊維の自由度が低くなるため、シート状物の弾性が悪くなる。また、ポリビニルアルコール水溶液の温度が９０℃より高くなると、水溶液の粘度が低くなりすぎ、ポリビニルアルコール水溶液を極細繊維を含む繊維質基材に付与した際に、繊維質基材内でポリビニルアルコールが移動してしまい、シート状物の風合いが硬くなる。ポリビニルアルコール水溶液の温度は、より好ましくは５０℃以上７５℃以下であり、該温度にすることで、ドレープ感に優れた適度な弾性と非常に柔らかな風合いをバランスよく両立することが可能である。
【００６４】
ポリビニルアルコール水溶液の温度のより好ましい調整方法として、以下の方法がある。
【００６５】
ポリビニルアルコールは９０℃以上で良好に溶解するが、５０℃以上７５℃以下の温度に調整する際は、一度９０℃以上の温度まで上昇させて溶解させ、その後に５０℃以上７５℃以下の温度に調整することにより、均一に溶解したポリビニルアルコール溶液を得ることができる。
【００６６】
調整した後のポリビニルアルコール溶液の温度は、繊維質基材に付与するまで、その温度をキープし、付与する時点での温度が５０℃以上７５℃以下となるようにすることが重要である。付与する方法として、５０℃以上７５℃以下に調整したポリビニルアルコール溶液を保温機能のある容器に入れ、一定温度に保ちつつ、容器内に繊維質基材を投入した後にニップロールで絞る方法や、一定温度に保ったポリビニルアルコール溶液を繊維質基材に塗る方法等があるが、極細繊維を含む繊維質基材に均一に付与することができることから、ポリビニルアルコール溶液に繊維質基材を投入した後にニップロールで絞る方法が好ましい。
【００６７】
また、付与するポリビニルアルコールは、重合度が４００以上６００以下であるであることが好ましい。重合度が４００より小さくなると、水溶液の粘度が低くなりすぎ、ポリビニルアルコール水溶液を極細繊維を含む繊維質基材に付与した際に、繊維質基材内でポリビニルアルコールが移動してしまい、シート状物の風合いが硬くなる。重合度が６００より大きいと、水溶液の粘度が非常に高くなり、ポリビニルアルコールが付与された繊維質基材の極細繊維の自由度が低くなり、ポリウレタンを付与した後にポリビニルアルコールを取り除いたシート状物の弾性が悪くなる。重合度が４００以上６００以下であるポリビニルアルコールとして、電気化学工業社製デンカポバールＢ−０４、Ｂ−０５、Ｋ−０５や、日本合成化学工業社製ゴーセノールＧＬ−０５等が挙げられる。
【００６８】
また、付与するポリビニルアルコールは、粘度１０〜５０ｍＰａ・ｓのポリビニルアルコール水溶液とすることが好ましい。粘度が１０ｍＰａ・ｓより低いとポリビニルアルコール水溶液を極細繊維を含む繊維質基材に付与した際に、繊維質基材内でポリビニルアルコールが移動してしまい、シート状物の風合いが硬くなる。粘度が５０ｍＰａ・ｓより高いと、ポリビニルアルコールが付与された繊維質基材の極細繊維の自由度が低くなり、ポリウレタンを付与した後にポリビニルアルコールを取り除いたシート状物の弾性が悪くなる。
【００６９】
また、ポリビニルアルコール水溶液は、容器内で１０〜５０ｍＰａ・ｓの粘度に調整した後に、容器内に繊維質基材を投入して付与することが好ましい。この方法では繊維質基材内の極細繊維に均一にポリビニルアルコールを付与することができる。さらに好ましくは、１５〜４０ｍＰａ・ｓである。ポリビニルアルコール水溶液が入った容器内に繊維質基材を投入して付与した後に、ニップロールで絞ることでポリビニルアルコールの付与量を調整することができる。
【００７０】
繊維質基材の極細繊維を形成する手段は、極細繊維発現型繊維を用いることが好ましい。極細繊維発現型繊維を用いることにより、極細繊維束が絡合した形態を安定して得ることができる。
【００７１】
極細繊維発現型繊維としては、溶剤溶解性の異なる２成分の熱可塑性樹脂を海成分と島成分とし、海成分を、溶剤などを用いて溶解除去することによって島成分を極細繊維とする海島型繊維や、２成分の熱可塑性樹脂を繊維断面に放射状または多層状に交互に配置し、各成分を剥離分割することによって極細繊維に割繊する剥離型複合繊維などを採用することができる。中でも、海島型繊維は、海成分を除去することによって島成分間、すなわち極細繊維間に適度な空隙を付与することができるので、シート状物の柔軟性や風合いの観点からも好ましく用いられる。
【００７２】
海島型繊維には、海島型複合用口金を用い、海成分と島成分の２成分を相互配列して紡糸する海島型複合繊維や、海成分と島成分の２成分を混合して紡糸する混合紡糸繊維などが挙げられる。均一な繊度の極細繊維が得られる点、また十分な長さの極細繊維が得られシート状物の強度にも資する点からは、海島型複合繊維が好ましく用いられる。
【００７３】
海島型繊維の海成分としては、ポリエチレン、ポリプロピレン、ポリスチレンおよびナトリウムスルホイソフタル酸やポリエチレングリコールなどを共重合した共重合ポリエステルおよびポリ乳酸などを用いることができる。中でも、環境配慮の観点から、有機溶剤を使用せずに分解可能なアルカリ分解性のナトリウムスルホイソフタル酸やポリエチレングリコールなどを共重合した共重合ポリエステルやポリ乳酸が好ましく用いられる。
【００７４】
海島型繊維を用いた場合の脱海処理は、溶剤中に海島型繊維を浸漬し窄液する、または、繊維質基材に脱海に必要な溶剤を付与した後に加熱処理を行い、洗いによって海成分を除去する方法等で行うことができる。海成分を溶解する溶剤としては、海成分がポリエチレン、ポリプロピレンまたはポリスチレンの場合には、トルエンやトリクロロエチレンなどの有機溶剤を用い、海成分が共重合ポリエステルやポリ乳酸の場合には水酸化ナトリウムなどのアルカリ水溶液を用いることができる。工程の環境配慮の観点からは、水酸化ナトリウムなどのアルカリ水溶液での脱海処理が好ましい。
【００７５】
極細繊維発現後、前述のようにしてポリビニルアルコール水溶液の付与を行う。ポリビニルアルコール水溶液を付与する方法は、極細繊維を含む基材や、脱海後のシートに均一に付与する方法が好ましい。ポリビニルアルコール水溶液を含浸した後にニップロールにて搾取する方法、スプレーにより付与する方法、ナイフコーターやグラビアロール等でコーティングする方法が挙げられる。
【００７６】
ポリビニルアルコールが付与された繊維質基材に高分子弾性体を付与した後にポリビニルアルコールの抽出除去を行う。除去を行うことで極細繊維とポリウレタン樹脂の間に空隙を作ることができ、極細繊維の自由度を確保することができる。
【００７７】
高分子弾性体の付与は、高分子弾性体を有機溶剤により適度な濃度に調整して行うことが好ましい。有機溶剤に溶解させた高分子弾性体、特に有機溶剤に溶解させたポリウレタンは水分散型のポリウレタンに比べて、シート状物の弾性が発現しやすいことから、有機溶剤に溶解したポリウレタンを同じ有機溶剤により適度な濃度に調整したのちに、ポリビニルアルコールを付与した繊維質基材に付与することが好ましい。
【００７８】
繊維質基材にポリウレタンの付与後、ポリウレタン付与シート状物をシート厚み方向に半裁する。これにより、生産効率を向上するとともに、シート状物に織物または編物を含む場合、シート厚み方向に半裁した後の半裁面について下記の起毛処理を行うことにより、緻密な外観品位を有するシート状物が得られる。
【００７９】
シート状物の表面に立毛を形成するために、起毛処理を行うことができる。起毛処理は、サンドペーパーやロールサンダーなどを用いて、研削する方法などにより施すことができる。また、起毛処理の前に滑剤としてシリコーン等を付与することは、表面研削による起毛が容易に可能となり、表面品位が非常に良好となる。
【００８０】
シート状物は、染色することがでる。染色方法としては、シート状物を染色すると同時に揉み効果を与えてシート状物を柔軟化することができることから、液流染色機を用いることが好ましい。
【００８１】
染色温度は、繊維の種類にもよるが、８０〜１５０℃の範囲であることが好ましい。染色温度を８０℃以上、より好ましくは１１０℃以上とすることにより、繊維への染着を効率良く行わせることができる。一方、染色温度を１５０℃以下、より好ましくは１３０℃以下とすることにより、ポリウレタンの劣化を防ぐことができる。
【００８２】
本発明で用いられる染料は、繊維質基材を構成する繊維の種類にあわせて選択することができる。例えば、ポリエステル系繊維であれば分散染料を用いることができ、ポリアミド系繊維であれば酸性染料や含金染料を用いることができ、更にそれらの組み合わせを用いることができる。分散染料で染色した場合は、染色後に還元洗浄を行ってもよい。
【００８３】
また、染色時に染色助剤を使用することも好ましい態様である。染色助剤を用いることにより、染色の均一性や再現性を向上させることができる。また、染色と同浴または染色後に、シリコーン等の柔軟剤、帯電防止剤、撥水剤、難燃剤、耐光剤および抗菌剤等を用いた仕上げ剤処理を施すことができる。
【００８４】
本発明により得られるシート状物は、家具、椅子および壁材や、自動車、電車および航空機などの車輛室内における座席、天井および内装などの表皮材として非常に優美な外観を有する内装材、シャツ、ジャケット、カジュアルシューズ、スポーツシューズ、紳士靴および婦人靴等の靴のアッパー、トリム等、鞄、ベルト、財布等、およびそれらの一部に使用した衣料用資材、ワイピングクロス、研磨布およびＣＤカーテン等の工業用資材として好適に用いることができる。
【実施例】
【００８５】
次に、本発明のシート状物とその製造方法について、実施例により更に詳細に説明するが、本発明はこれらの実施例のみに限定されるものではない。【００８６】
［評価方法］
（１）平均単繊維直径：
平均単繊維直径は、繊維質基材またはシート状物の表面の走査型電子顕微鏡（ＳＥＭ）写真を倍率２０００倍で撮影し、極細繊維をランダムに１００本選び、単繊維直径を測定して平均値を計算することにより算出した。【００８７】
繊維質基材またはシート状物を構成する極細繊維が異形断面の場合は、異形断面の外周円直径を単繊維直径として算出する。また、円形断面と異形断面が混合している場合、単繊維直径が大きく異なるものが混合している場合等は、それぞれの存在本数比率に応じたサンプリング数を計１００本となるように選び算出する。ただし、極細繊維あるいはその極細繊維束からなる不織布の他に補強用の織物や編物が挿入されているような場合には、当該補強用の織物や編物の繊維は、極細繊維の平均単繊維直径の測定においてサンプリング対象からは除外する。【００８８】
（２）シート状物の圧縮率と圧縮弾性率：
シート状物の圧縮率と圧縮弾性率は、シート状物から縦５０ｍｍ、横５０ｍｍの試験片をランダムに５枚採取し、ＪＩＳ Ｌ１９１３：２０１０年に記載の方法で、初期荷重０．５ｋＰａのときの厚さＴ０と、荷重を３０ｋＰａとしたときの厚みＴ１を用いて圧縮率を、次式１によって求めた。次いで、荷重を初期荷重０．５ｋＰａに戻したときの厚みＴ２を測定し、式２によって圧縮弾性率を求めた。
式１：圧縮率Ｐ（％）＝１００×（Ｔ０−Ｔ１）／Ｔ０
式２：圧縮弾性率Ｐｅ（％）＝１００×（Ｔ２−Ｔ１）／（Ｔ０−Ｔ１）。【００８９】
（３）シート状物の弾性：
シート状物の弾性は、健康状態の良好な成人男性と成人女性各１０名ずつ、計２０名を評価者として、シート状物を手で握り離すことを３回繰り返し、手から感じた弾性を官能評価によって下記のように５段階評価し、最も多かった評価を弾性とした。弾性は、３級〜５級を適正な風合いとした。
５級：シート状物に心地よい弾性が感じられる。
４級：５級と３級の間の評価である。
３級：シート状物に弱い弾性を感じる。
２級：３級と１級の間の評価である。
１級：シート状物に弾性を感じない。【００９０】
（４）シート状物の風合い：
シート状物の風合いは、健康状態の良好な成人男性と成人女性各１０名ずつ、計２０名を評価者として、シート状物を手で握り離すことを３回繰り返し、官能評価によってシート状物の柔軟性を下記のように５段階評価し、最も多かった評価を風合いとした。風合いは、３級〜５級を適正な風合いとした。
５級：シート状物は非常に柔らかい。
４級：５級と３級の間の評価である。
３級：シート状物は硬くはない。
２級：３級と１級の間の評価である。
１級：シート状物は硬すぎる。【００９１】
（５）シート状物の外観品位：
シート状物の外観品位は、健康状態の良好な成人男性と成人女性各１０名ずつ、計２０名を評価者として、目視と官能評価によって下記のように５段階評価し、最も多かった評価を外観品位とした。外観品位は、３級〜５級を良好とした。
５級：均一な繊維の立毛があり、繊維の分散状態は良好で、外観は良好である。
４級：５級と３級の間の評価である。
３級：繊維の分散状態はやや良くない部分があるが、繊維の立毛はあり、外観はまずまず良好である。
２級：３級と１級の間の評価である。
１級：全体的に繊維の分散状態は非常に悪く、外観は不良である。【００９２】
［実施例１］
（繊維質基材用の不織布）
海成分として、５−スルホイソフタル酸ナトリウムを８ｍｏｌ％共重合したポリエチレンテレフタレートを用い、島成分として、ポリエチレンテレフタレートを用い、海成分が４５質量％、島成分が５５質量％の複合比率で、島数３６島／１フィラメント、平均単繊維直径１７μｍの海島型複合繊維を得た。得られた海島型複合繊維を繊維長５１ｍｍにカットしてステープルとし、カードおよびクロスラッパーを通して繊維ウェブを形成し、ニードルパンチ処理により、不織布とした。このようにして得られた不織布を、９８℃の温度の湯中に２分間浸漬させて収縮させ、１００℃の温度で５分間乾燥させ、繊維質基材用不織布（シート）とした。【００９３】
（脱海処理）
繊維質基材用不織布を９５℃の温度に加熱した濃度１０ｇ／Ｌの水酸化ナトリウム水溶液に浸漬して３０分間処理を行い、海島型複合繊維の海成分を除去した極細繊維を含む脱海シート（繊維質基材）を得た。【００９４】
（ポリビニルアルコールの付与）
脱海シート（繊維質基材）を重合度５００、粘度５０ｍＰａ・ｓ、５０℃の温度に調整した濃度１２％ポリビニルアルコール水溶液に投入してポリビニルアルコールを含浸し、ニップロールで絞った後に、１２０℃の温度の乾燥機で乾燥を行った。【００９５】
（高分子弾性体の付与）
ポリビニルアルコールを付与した脱海シート（繊維質基材）に、固形分濃度１２質量％に調整したエーテル系ポリウレタン樹脂のＤＭＦ（Ｎ，Ｎ−ジメチルホルムアミド）溶液を含浸し、ＤＭＦ濃度３０質量％の水溶液中でポリウレタン樹脂を凝固させた。その後、ポリビニルアルコールおよびＤＭＦを熱水で除去し、１２０℃の温度で１０分間熱風乾燥することにより、不織布のポリエステル成分質量に対するポリウレタン樹脂の質量が３０質量％となるようにポリウレタン樹脂を付与したシート状物を得た。【００９６】
（半裁、起毛、染色、還元洗浄）
上記の繊維質基材にポリウレタン樹脂を付与したシート状物を厚さ方向に半裁し、半裁面と反対の表面を２４０メッシュのエンドレスサンドペーパーを用いた研削によって起毛処理を施した後、サーキュラー染色機を用いて分散染料により染色し還元洗浄を行い、シート状物を得た。得られたシート状物の圧縮率は１０．２％であり、圧縮弾性率は５１％であった。また、得られたシート状物の弾性は５級で、風合いは５級であり、外観品位は５級と良好で、ドレープ感に非常に優れ、非常にやわらかい風合いであった。【００９７】
［実施例２］
（繊維質基材用の不織布、脱海処理）
実施例１と同様にして、脱海シート（繊維質基材）を得た。【００９８】
（ポリビニルアルコールの付与）
脱海シート（繊維質基材）に重合度３００、粘度８ｍＰａ・ｓ、９０℃の温度に調整した濃度１２％ポリビニルアルコール水溶液を実施例１と同様に含浸し、１２０℃の乾燥機にて乾燥を行った。【００９９】
（高分子弾性体の付与、半裁、起毛、染色、還元洗浄）
続いて実施例１と同様に高分子弾性体の付与し、半裁し起毛し染色し還元洗浄を行い、シート状物を得た。得られたシート状物の圧縮率は７．１％であり、圧縮弾性率は７０％であった。また、得られたシート状物の弾性は５級で、風合いは３級であり、外観品位は５級とドレープ感に非常に優れ、風合いも硬くない評価であった。【０１００】
［実施例３］
（繊維質基材用の不織布、脱海処理）
実施例１と同様にして、脱海シート（繊維質基材）を得た。【０１０１】
（ポリビニルアルコールの付与）
脱海シート（繊維質基材）に重合度６５０、粘度６０ｍＰａ・ｓ、４℃の温度に調製した濃度１２％ポリビニルアルコール水溶液を実施例１と同様に含浸し、１２０℃の乾燥機にて乾燥を行った。【０１０２】
（高分子弾性体の付与、半裁、起毛、染色、還元洗浄）
続いて実施例１と同様に高分子弾性体の付与、半裁し起毛し染色し還元洗浄を行い、シート状物を得た。得られたシート状物の圧縮率は１４．０％であり、圧縮弾性率は３０％であった。また、得られたシート状物の弾性は３級で、風合いは５級であり、外観品位は４級とドレープ感もあり、非常にやわらかい風合いであった。【０１０３】
［実施例４］
（繊維質基材用の不織布、脱海処理）
実施例１と同様にして、脱海シート（繊維質基材）を得た。【０１０４】
（ポリビニルアルコールの付与）
脱海シート（繊維質基材）に重合度５００、粘度１０ｍＰａ・ｓ、７５℃の温度に調整した濃度１２％ポリビニルアルコール水溶液を含浸し、１２０℃の温度の乾燥機にて乾燥を行った。【０１０５】
（高分子弾性体の付与、半裁、起毛、染色、還元洗浄）
続いて実施例１と同様に高分子弾性体の付与、半裁し起毛し染色し還元洗浄を行い、シート状物を得た。得られたシート状物の圧縮率は８．４％であり、圧縮弾性率は６２％であった。また、得られたシート状物の弾性は５級で、風合いは４級であり、外観品位は５級と良好であった。【０１０６】
［実施例５］
（繊維質基材用の不織布、脱海処理）
実施例１と同様にして、脱海シート（繊維質基材）を得た。【０１０７】
（ポリビニルアルコールの付与）
脱海シート（繊維質基材）に重合度６５０、粘度５２ｍＰａ・ｓ、２０℃の温度に調整した濃度１２％ポリビニルアルコール水溶液を実施例１と同様に含浸し、１２０℃の乾燥機にて乾燥を行った。【０１０８】
（高分子弾性体の付与、半裁、起毛、染色、還元洗浄）
続いて実施例１と同様に高分子弾性体の付与、半裁し起毛し染色し還元洗浄を行い、シート状物を得た。得られたシート状物の圧縮率は１２．６％であり、圧縮弾性率は４３％であった。また、得られたシート状物の弾性は３級で、風合いは５級であり、外観品位は５級とドレープ感に非常に優れ、やわらかい風合いであった。【０１０９】
［実施例６］
実施例１と同様にして繊維ウェブを形成し、１００本／ｃｍ２のニードルパンチを施し予備絡合不織布とした。得られた予備絡合不織布両面に平織ポリエステルスクリムを重ね、フェルト針で２５００本／ｃｍ２のニードルパンチを行い、繊維質基材用不織布としたこと以外は、実施例１と同様にしてポリウレタン樹脂を付与したシート状物を得た。次に、ポリウレタン樹脂を付与したシート状物を厚さ方向に半裁し、半裁面の表面を２４０メッシュのエンドレスサンドペーパーを用いた研削によって起毛処理した後、実施例１と同様にしてシート状物を得た。得られたシート状物の圧縮率は９．８％であり、圧縮弾性率は４８％であった。また、得られたシート状物の弾性は４級で、風合いは４級であり、外観品位は５級と良好であった。ドレープ感に優れ、やわらかい風合いであった。【０１１０】
［実施例７］
実施例１と同様にして得られた海島型繊維の１フィラメント中の島成分が１００島であったこと以外は、実施例１と同様の方法でシート状物を得た。得られたシート状物に含まれる極細繊維の単繊維直径は０．３μｍであった。得られたシート状物の圧縮率は１１．％であり、圧縮弾性率は４５％であった。また、得られたシート状物の弾性は３級で、風合いは５級であり、外観品位は５級と、ドレープ感もあり、非常にやわらかい風合いであった。【０１１１】
［実施例８］
実施例１と同様にして得られた海島型繊維の１フィラメント中の島成分が８島であったこと以外は、実施例１と同じ方法でシート状物を得た。得られたシート状物に含まれる極細繊維の単繊維直径は７．０μｍであった。得られたシート状物の圧縮率は９．５．％であり、圧縮弾性率は６０％であった。また、得られたシート状物の弾性は５級で、風合いは４級であり、外観品位は４級と、ドレープ感に優れ、やわらかい風合いであった。【０１１２】
［比較例１］
（繊維質基材用の不織布、脱海処理）
実施例１と同様にして、脱海シート（繊維質基材）を得た。【０１１３】
（ポリビニルアルコールの付与）
脱海シート（繊維質基材）に重合度７００、粘度７０ｍＰａ・ｓ、３℃の温度に調整した濃度１２％のポリビニルアルコール水溶液を実施例１と同様に含浸し、１２０℃の温度の乾燥機によって乾燥を行った。続いて、実施例１と同様にして高分子弾性体の付与と、半裁・起毛・染色・還元洗浄を行い、シート状物を得た。得られたシート状物の圧縮率は１６％であり、圧縮弾性率は２３％であった。また、得られたシート状物の弾性は１級で、風合いは５級であり、外観品位は４級と柔らかすぎるシート状物となり、弾性もなく良好な結果が得られなかった。【０１１４】
［比較例２］
（繊維質基材用の不織布、脱海処理）
実施例１と同様にして、脱海シート（繊維質基材）を得た。【０１１５】
（ポリビニルアルコールと高分子弾性体の付与、半裁、起毛、染色、還元洗浄）
脱海シート（繊維質基材）に重合度３５０、粘度７ｍＰａ・ｓ、９２℃の温度に調整した濃度１２％のポリビニルアルコール水溶液を実施例１と同様に含浸し、１２０℃の温度の乾燥機によって乾燥を行った。続いて、実施例１と同様にして高分子弾性体の付与し、半裁し起毛し染色し還元洗浄を行い、シート状物を得た。得られたシート状物の圧縮率は６．８％であり、圧縮弾性率は７５％であった。また、得られたシート状物の弾性は５級で、風合いは１級であり、外観品位は３級と非常に硬いシート状物となり、良好な結果が得られなかった。【０１１６】
上記の各実施例と比較例で得られたシート状物の評価結果を、まとめて表１に示す。【０１１７】
【表１】
2016031694.tif 000002
【国際調査報告】
2016031694.tif 000003
2016031694.tif 000004
2016031694.tif 000005